(57)【要約】【課題】  可視光領域の光だけでなく、波長４００ｎｍ以下の紫外光に対しても高い反射特性を有する光反射体を作製することが可能な光反射材組成物を提供すること。【解決手段】  アンメリン及び樹脂を含む、光反射材組成物。【選択図】なし【特許請求の範囲】
【請求項１】
アンメリン及び樹脂を含む、光反射材組成物。
【請求項２】
前記樹脂が、５％重量減少温度が２００℃以上である耐熱樹脂である、請求項１に記載の光反射材組成物。
【請求項３】
前記耐熱樹脂が、ポリオレフィン樹脂、環状オレフィン樹脂、ポリアミド樹脂、ポリエステル樹脂、液晶ポリマー、シリコーン樹脂、エポキシ樹脂、及び硬化性アクリル樹脂からなる群から選ばれる少なくとも一種である、請求項２に記載の光反射材組成物。
【請求項４】
前記耐熱樹脂が、ポリオレフィン樹脂、ポリアミド樹脂、及びエポキシ樹脂からなる群から選ばれる少なくとも一種である、請求項３に記載の光反射材組成物。
【請求項５】
前記耐熱樹脂が、ポリエチレン、ポリプロピレン、ポリ（４−メチル−１−ペンテン）、ポリアミド４６、ポリアミド６Ｔ、ポリアミド９Ｔ、ビスフェノ−ル型エポキシ樹脂、脂環式エポキシ樹脂、及びイソシアヌレート型エポキシ樹脂からなる群から選ばれる少なくとも一種である、請求項４に記載の光反射材組成物。
【請求項６】
前記アンメリンが粒子の形態であって、且つその粒子の平均粒子径が０．１〜１００μｍである、請求項１乃至請求項５のうち何れか一項に記載の光反射材組成物。
【請求項７】
前記アンメリン粒子の含有量が、前記樹脂１００質量部に対し１〜３００質量部である、請求項１乃至請求項６のうち何れか一項に記載の光反射材組成物。
【請求項８】
請求項１乃至請求項７のうち何れか一項に記載の反射材組成物からなる、光反射体。
【請求項９】
波長３８０ｎｍの光反射率が８０％以上である、請求項８に記載の光反射体。
【請求項１０】
光半導体素子と、前記光半導体素子の周囲に設けられた該光半導体素子からの光を所定方向に反射させる光反射体とを基材上に具備し、前記光反射体の光反射面の少なくとも一部が請求項８又は請求項９に記載の光反射体で構成されている、半導体発光装置。
【発明の詳細な説明】
【技術分野】
【０００１】
本発明は、アンメリンを含む光反射材組成物に関する。
【背景技術】
【０００２】
半導体発光装置の一つであるＬＥＤ素子は、小型で長寿命であり、省電力性に優れることから、表示灯等の光源として利用され始めている。そして近年では、より輝度の高いＬＥＤ素子が比較的安価に製造されるようになったことから、ＬＥＤ素子は蛍光ランプ及び白熱電球に替わる光源としての利用が広く検討されている。ＬＥＤ素子がこのような光源に適用される場合、大きな照度を得るために、表面実装型ＬＥＤパッケージ、即ち、アルミニウム等の金属製の基板（ＬＥＤ実装用基板）上に複数のＬＥＤ素子を配置し、各ＬＥＤ素子の周りに光を所定方向に反射させる反射体（リフレクター）を配設する方式が多用されている。【０００３】
ところで、従来から、光反射率を向上させるために、一般的には光を透過させないための隠ぺい力が高く、また全ての可視光域において均一な光反射率を有する白色顔料が反射体に使用されている。そのような白色顔料としては、一般的には二酸化チタン（単に酸化チタンともいう）、酸化亜鉛、酸化マグネシウム、アルミナなどが挙げられるが、光反射特性、耐薬品性、加工性や、コスト面から酸化チタンが用いられることが多い。
また反射体としては、例えば、オレフィン樹脂、白色顔料、及びアルコキシシランを含有する白色熱硬化性樹脂組成物で構成される反射体が提案されている（特許文献１）。
【先行技術文献】
【特許文献】
【０００４】
【特許文献１】特開２０１５−１３１９１０号公報
【発明の概要】
【発明が解決しようとする課題】
【０００５】
しかし、従来の反射体に使用されていた酸化チタンはルチル結晶では波長４１１ｎｍ付近、アナターゼ結晶においても３８７ｎｍ付近にて光の吸収が起こるため、紫外光を反射せずに吸収するという課題があった。
また、酸化チタンの光触媒作用に伴い樹脂の劣化を促進してしまう虞があり、決して実用的ではなかった。
さらに、上記特許文献１において、白色顔料又は無機部材として実際に効果の確認が行われているのは酸化チタンのみであり、他の顔料又は無機部材を用いた場合の効果については具体的に開示されていない。【０００６】
本発明は、この事情を考慮したものであって、可視光領域の光だけでなく、波長４００ｎｍ以下の紫外光に対しても高い反射特性を有する光反射体を作製することが可能な光反射材組成物を提供することを目的とする。
【課題を解決するための手段】
【０００７】
本発明者らは、上記目的を達成するために鋭意研究を重ねた結果、アンメリンを、樹脂を含む組成物に添加することにより、得られるその光反射体が、波長４００ｎｍ以下の紫外光に対しても高い反射特性を有することを見出し、本発明を完成するに至った。【０００８】
すなわち、本発明は、第１観点として、アンメリン及び樹脂を含む、光反射材組成物に関する。
第２観点として、前記樹脂が、５％重量減少温度が２００℃以上である耐熱樹脂である、第１観点に記載の光反射材組成物に関する。
第３観点として、前記耐熱樹脂が、ポリオレフィン樹脂、環状オレフィン樹脂、ポリアミド樹脂、ポリエステル樹脂、液晶ポリマー、シリコーン樹脂、エポキシ樹脂、及び硬化性アクリル樹脂からなる群から選ばれる少なくとも一種である、第２観点に記載の光反射材組成物に関する。
第４観点として、前記耐熱樹脂が、ポリオレフィン樹脂、ポリアミド樹脂、及びエポキシ樹脂からなる群から選ばれる少なくとも一種である、第３観点に記載の光反射材組成物に関する。
第５観点として、前記耐熱樹脂が、ポリエチレン、ポリプロピレン、ポリ（４−メチル−１−ペンテン）、ポリアミド４６、ポリアミド６Ｔ、ポリアミド９Ｔ、ビスフェノ−ル型エポキシ樹脂、脂環式エポキシ樹脂、及びイソシアヌレート型エポキシ樹脂からなる群から選ばれる少なくとも一種である、第４観点に記載の光反射材組成物に関する。
第６観点として、前記アンメリンが粒子の形態であって、且つその粒子の平均粒子径が０．１〜１００μｍである、第１観点乃至第５観点のうち何れか一つに記載の光反射材組成物に関する。
第７観点として、前記アンメリン粒子の含有量が、前記樹脂１００質量部に対し１〜３００質量部である、第１観点乃至第６観点のうち何れか一つに記載の光反射材組成物に関する。
第８観点として、第１観点乃至第７観点のうち何れか一つに記載の反射材組成物からなる、光反射体に関する。
第９観点として、波長３８０ｎｍの光反射率が８０％以上である、第８観点に記載の光反射体に関する。
第１０観点として、光半導体素子と、前記光半導体素子の周囲に設けられた該光半導体素子からの光を所定方向に反射させる光反射体とを基材上に具備し、前記光反射体の光反射面の少なくとも一部が第８観点又は第９観点に記載の光反射体で構成されている、半導体発光装置に関する。
【発明の効果】
【０００９】
本発明によれば、可視光領域の光だけでなく、波長４００ｎｍ以下の紫外光に対しても高い反射特性を有する光反射体を作製することが可能な光反射材組成物を提供することができる。
また、本発明によれば、可視光領域の光だけでなく、波長４００ｎｍ以下の紫外光に対しても高い反射特性を有する光反射体及び当該光反射体を具備する半導体発光装置を提供することができる。
【図面の簡単な説明】
【００１０】
【図１】実施例１及び比較例１，２の光反射材組成物の波長３００〜８００ｎｍの領域での反射率を示す図である。
【図２】実施例２，３及び比較例３の光反射材組成物の波長３００〜８００ｎｍの領域での反射率を示す図である。
【発明を実施するための形態】
【００１１】
＜光反射材組成物＞
本発明の光反射材組成物は、アンメリンと、樹脂とを含むものである。光反射性能を生じる白色顔料としてアンメリンを用いることにより、波長４００ｎｍ以下の紫外光に対しても高い反射特性を有する光反射体を作製することが可能な光反射材組成物を得ることができる。
【００１２】
［樹脂］
本発明では、光反射材組成物より得られる光反射体が高温に長時間曝露されても着色（黄色化）が少なく（黄色化に対する耐性）、かつ該光反射体の形状変化が極めて小さい（寸法安定性）等の耐熱性を満たすために、樹脂として耐熱樹脂を用いていることが好ましい。具体的には、本発明に用いる耐熱樹脂とは、５％重量減少温度が２００℃以上である樹脂のことを指す。
【００１３】
耐熱樹脂としては、エポキシ樹脂、アクリル樹脂、硬化性アクリル樹脂、ウレタン樹脂、シリコーン樹脂、ポリシロキサン−有機ブロックコポリマー、ポリシロキサン−有機グラフトコポリマー、ＳｉＨ基と反応性を有する炭素−炭素二重結合を含有する有機無機ハイブリッド樹脂、シアネートエステル樹脂、フェノール樹脂、ビスマレイミド樹脂、ポリカーボネート樹脂、ポリオレフィン樹脂、オレフィン−マレイミド系樹脂、環状オレフィン樹脂、ポリエステル樹脂、ポリスルホン樹脂、ポリエーテルスルホン樹脂、ポリフェニレンスルフィド樹脂、ポリエーテル樹脂、ポリオキシベンジレン樹脂、ポリフェニレンエーテル樹脂、ポリエーテルエーテルケトン樹脂、ポリエーテルケトンケトン樹脂、ポリエーテルイミド樹脂、ポリアミド樹脂、ポリイミド樹脂、ポリイミドアミド樹脂、ポリアリレート樹脂、ポリビニルアセタール樹脂、ポリスチレン樹脂、フッ素樹脂、ゴム状樹脂、液晶ポリマー等が挙げられる。
中でも耐光性、耐熱性の観点から、ポリオレフィン樹脂、環状オレフィン樹脂、ポリアミド樹脂、ポリエステル樹脂、液晶ポリマー、シリコーン樹脂、エポキシ樹脂、硬化性アクリル樹脂が好ましく、ポリオレフィン樹脂、ポリアミド樹脂及びエポキシ樹脂がより好ましい。
【００１４】
ポリオレフィン樹脂としては、例えば、ポリエチレン（ＰＥ）、高密度ポリエチレン（ＨＤＰＥ）、中密度ポリエチレン（ＭＤＰＥ）、低密度ポリエチレン（ＬＤＰＥ）、直鎖低密度ポリエチレン（ＬＬＤＰＥ）、超低密度ポリエチレン（ＶＬＤＰＥ）、超高分子量ポリエチレン（ＵＨＭＷＰＥ）、架橋ポリエチレン（ＰＥＸ）、ポリプロピレン（ＰＰ）、ポリ（４−メチル−１−ペンテン）等が挙げられる。
また、エチレンと、エチレンと共重合可能な他のコモノマー（例えば、プロピレン、１−ブテン、１−ペンテン、３−メチル−１−ブテン、１−ヘキセン、３−メチル−１−ペンテン、４−メチル−１−ペンテン、１−オクテン、１−デセン、１−ドデセン、１−テトラデセン、１−オクタデセン、１−エイコセンなどのα−オレフィン、酢酸ビニル、ビニルアルコール等）とのブロック共重合体又はランダム共重合体、プロピレンと、プロピレンと共重合可能な他のコモノマー（例えば、エチレン、１−ブテン、１−ペンテン、３−メチル−１−ブテン、１−ヘキセン、３−メチル−１−ペンテン、４−メチル−１−ペンテン、１−オクテン、１−デセン、１−ドデセン、１−テトラデセン、１−オクタデセン、１−エイコセンなどのα−オレフィン、酢酸ビニル、ビニルアルコール等）とのブロック共重合体又はランダム共重合体、４−メチル−１−ペンテンと、４−メチル−１−ペンテンと共重合可能な他のコモノマー（例えば、エチレン、プロピレン、１−ブテン、１−ペンテン、３−メチル−１−ブテン、１−ヘキセン、３−メチル−１−ペンテン、１−オクテン、１−デセン、１−ドデセン、１−テトラデセン、１−オクタデセン、１−エイコセンなどのα−オレフィン、酢酸ビニル、ビニルアルコール等）とのブロック共重合体又はランダム共重合体等が挙げられる。
中でも、ポリエチレン（ＰＥ）、ポリプロピレン（ＰＰ）、ポリ（４−メチル−１−ペンテン）が好ましく、ポリ（４−メチル−１−ペンテン）がより好ましい。
【００１５】
環状オレフィン樹脂としては、例えば、ノルボルネン構造を有する単量体の開環重合体、ノルボルネン構造を有する単量体と他の単量体との開環重合体、ノルボルネン構造を有する単量体の付加重合体、ノルボルネン構造を有する単量体と他の単量体との付加重合体、これら開環重合体又は付加重合体の水素化物等が挙げられる。
【００１６】
ポリアミド樹脂としては、例えば、主鎖がアミド結合からなる構成単位の重合体であり、例えばラクタムを重合することにより、或いはアミノカルボン酸又はジアミンとジカルボン酸とよりなる塩を重縮合することにより、或いはジアミンとジカルボン酸誘導体を重縮合することにより得られるものである。例えばポリアミド６、ポリアミド６６、ポリアミド４６などの脂肪族ポリアミド；ポリアミド４Ｔ、ポリアミド６Ｔ、ポリアミド６Ｉ、ポリアミド９Ｔ、ポリアミド１０Ｔ、ポリアミドＭ５Ｔなどの半芳香族ポリアミド；ポリ（ｐ−フェニレンテレフタルアミド）、ポリ（ｍ−フェニレンイソフタルアミド）などのアラミド等が挙げられる。
中でも、耐熱性の観点から、ポリアミド６６、ポリアミド４６、ポリアミド６Ｔ、ポリアミド９Ｔが好ましい。
【００１７】
ポリエステル樹脂としては、例えば、ポリエチレンテレフタレート（ＰＥＴ）、ポリトリメチレンテレフタート（ＰＴＴ）、ポリブチレンテレフタレート（ＰＢＴ）、ポリエチレンナフタレート（ＰＥＮ）、ポリブチレンナフタレート（ＰＢＮ）等が挙げられる。
中でも、耐久性などの観点から、ポリエチレンテレフタレート、ポリエチレンナフタレートが好ましい。
【００１８】
液晶ポリマーとしては、ｐ−ヒドロキシ安息香酸とエチレンテレフタレートとの重縮合体、ｐ−ヒドロキシ安息香酸と４，４−ジヒドロキシビフェノールテレフタレートとの重縮合体、ｐ−ヒドロキシ安息香酸と２，６−ヒドロキシナフトエ酸との重縮合体等が挙げられる。
【００１９】
シリコーン樹脂としては、主鎖がシロキサン結合からなる構成単位の重合体であれば特に限定されず、例えば、ジメチルシリコーン、メチルフェニルシリコーン等が挙げられる。
【００２０】
エポキシ樹脂としては、分子内に二個以上のエポキシ基を有する化合物であれば特に限定されず、例えば、ビスフェノールＡ型エポキシ樹脂、ビスフェノールＦ型エポキシ樹脂、ビスフェノールＳ型エポキシ樹脂などのビスフェノール型エポキシ樹脂、脂肪族鎖状エポキシ樹脂、脂環式エポキシ樹脂、フェノールノボラック型エポキシ樹脂、クレゾールノボラック型エポキシ樹脂、エポキシ化ポリブタジエン、グリシジルエステル型エポキシ樹脂、グリシジルアミン型エポキシ樹脂、サリチルアルデヒド型エポキシ樹脂、ビフェニル型エポキシ樹脂、キシレン−フェノール樹脂型エポキシ樹脂、ナフタレン型エポキシ樹脂、イソシアヌレート型エポキシ樹脂等が挙げられる。
中でも、ビスフェノ−ル型エポキシ樹脂、脂環式エポキシ樹脂、イソシアヌレート型エポキシ樹脂が好ましい。
【００２１】
硬化性アクリル樹脂としては、例えば、ビスフェノールＡ型エポキシ樹脂やノボラック型エポキシ樹脂等のエポキシ基にアクリル酸を付加したエポキシ変性アクリル樹脂、アルキレンオキシド基を有するエポキシ変性アクリルオリゴマー等のエポキシアクリレート樹脂、ウレタンアクリレート、ポリエステルアクリレートなどが挙げられる。
【００２２】
これら耐熱樹脂は、一種を単独で使用しても二種以上を併用してもよい。
【００２３】
［アンメリン］
本発明では、光反射材組成物より得られる光反射体に波長４００ｎｍ以下の紫外光に対しても高い反射特性を発現させるために、アンメリンを用いている。また、アンメリンは難燃剤としても作用し、当該光反射体の難燃性向上が期待できる。
本発明で使用するアンメリン（４，６−ジアミノ−２−ヒドロキシ−１，３，５−トリアジン）の製造方法としては、尿素を熱分解する方法、ジシアンジアミド（ＤＩＣＹ）とビウレットを反応させる方法、トリクロロトリアジンにアンモニアと水を反応させる方法、メラミンを加水分解する方法、シアヌル酸をアミノ化する方法等が知られているが、特に限定されず、何れの方法で得られたものでも構わない。また、市販されているものを使用することもできる。何れのアンメリンにおいても、着色の原因となる成分を予め除去しておくことが望ましい。
【００２４】
本発明で使用するアンメリンは光反射性能を損なわない限り、アンメリンを製造する際の未反応物や副生成物などの不純物を含んでいてもよい。
しかし、アンメリンの純度はできる限り高いことが好ましく、通常、８０％以上であり、９０％以上であることが好ましく、９５％以上であることがより好ましい。
【００２５】
本発明で使用するアンメリンは、樹脂中により均一に分散させる観点から、粒子の形態で用いられることが好ましい。そして、アンメリン粒子の平均粒子径は、樹脂への分散性の観点から、１００μｍ以下、好ましくは０．１〜５０μｍ、より好ましくは０．５〜２０μｍであることが望ましい。上記範囲とすることで、アンメリン粒子が樹脂中で十分に分散し、外観や物性の安定した光反射体を得ることができる。
ここで、平均粒子径（μｍ）は、Ｍｉｅ理論に基づくレーザー回折・散乱法により測定して得られる５０％体積径（メジアン径）である。
【００２６】
アンメリンは、樹脂１００質量部に対し１〜３００質量部、好ましくは１〜１００質量部、より好ましくは１〜５０質量部を配合することが望ましい。本発明に使用する樹脂の種類にもよるが、１質量部以上であれば光反射効果が得られ、また３００質量部以下とすることで樹脂本来の性質（例えば成形性、耐熱性、耐衝撃性、接着性）に影響し難くなる。
【００２７】
アンメリンは、分散性を向上させる観点から、疎水化処理が施されていてもよい。
疎水化処理剤としては、例えば、シラン、シランカップリング剤、シリコーンオイル、脂肪酸、脂肪酸金属塩等が代表的に挙げられる。これらの中でも、分散性を向上させる効果が高いことから、シランカップリング剤、及びシリコーンオイルが好ましく用いられる。
【００２８】
シランとしては、例えば、クロロトリメチルシラン、ジクロロジメチルシラン、トリクロロ（メチル）シラン、ベンジル（クロロ）ジメチルシラン等のクロロシラン；メトキシトリメチルシラン、ジメトキシジメチルシラン、ジエトキシジメチルシラン、トリメトキシ（メチル）シラン、トリエトキシ（メチル）シラン、ｎ−ブチルトリメトキシシラン、イソブチルトリメトキシシラン、ｎ−ヘキサデシルトリメトキシシラン、トリメトキシ（ｎ−オクタデシル）シラン、トリメトキシ（フェニル）シラン等のアルコキシシラン；ヘキサメチルジシラザン等のジシラザン；環状シラザンなどが挙げられる。
シランカップリング剤としては、例えば、アリル（クロロ）ジメチルシラン、トリメトキシ（ビニル）シラン、トリエトキシ（ビニル）シラン、トリアセトキシ（ビニル）シラン、ヒドロキシプロピルトリメトキシシラン、３−（メタ）アクリロイルオキシプロピルトリメトキシシラン、Ｎ−（２−アミノエチル）−３−アミノプロピル（メチル）ジメトキシシラン、Ｎ−（２−アミノエチル）−３−アミノプロピルトリメトキシシラン、３−アミノプロピルトリエトキシシラン、トリメトキシ（Ｎ−フェニル−３−アミノプロピル）シラン、Ｎ−（ビニルベンジル）−２−アミノエチル−３−アミノプロピルトリメトキシシラン等が挙げられる。
シリコーンオイルとしては、例えば、ジメチルポリシロキサン、メチルヒドロゲンポリシロキサン、メチルフェニルポリシロキサン、アミノ変性シリコーンオイル等が挙げられる。
【００２９】
これら疎水化処理剤は、一種を単独で使用しても二種以上を併用してもよい。
【００３０】
アンメリンを疎水化処理する方法としては、従来公知の方法であれば特に限定されず、例えば、乾式法、湿式法等が挙げられる。具体的には、アンメリンを高速で撹拌しながら、疎水化処理剤を滴下又は噴霧する乾式法；疎水化処理剤を有機溶媒に溶解し、当該有機溶媒を撹拌しながらアンメリンを添加する湿式法等の方法が挙げられる。
【００３１】
［その他添加物］
また、本発明の光反射材組成物には、本発明の効果を損なわない限り、必要に応じて一般的に添加される添加剤、例えば、他の顔料、染料、ガラス繊維、無機質添加剤（シリカ、タルク、マイカ、水酸化マグネシウム、水酸化アルミニウム、珪酸カルシウム、珪酸アルミニウム、炭酸カルシウムなど）、難燃剤、難燃助剤、減煙剤、耐熱剤、耐候剤、酸化防止剤、湿潤剤、分散剤、滑剤、離型剤、増粘剤、可塑剤、核剤、架橋剤、発泡剤、消泡剤、導電材、帯電防止剤、防カビ・防菌剤等を適宜配合してよい。
【００３２】
［光反射材組成物の製造］
前記樹脂に前記アンメリンを添加する方法としては、樹脂中に均一に分散できる方法であれば特に限定されず、最終成形品を形成する直前までの任意の段階で、周知の種々の方法によって行うことができる。最も簡便な方法は、樹脂とアンメリンを混合する方法であるが、この混合品を溶融混練し押出してペレットとしてもよい。また、所定濃度以上のアンメリンを混練したマスターペレットを作製し、これを希釈用樹脂と混合することもできる。
【００３３】
＜光反射体＞
本発明の光反射材組成物を用いて光反射体を成形するに当たっては、前記混合品やペレットを射出成形、押出成形、ブロー成形、圧縮成形、注型成形、トランスファー成形、真空成形等の各種成形機に供給して定法に従って成形すればよいが、場合によっては、樹脂へのアンメリンの添加を成形機で行うことも出来る。
また、本発明の光反射体の好ましい態様は、波長３８０ｎｍの光反射率が８０％以上である光反射体である。
【００３４】
＜半導体発光装置＞
光半導体素子と、前記光半導体素子の周囲に設けられた該光半導体素子からの光を所定方向に反射させる光反射体とを基材上に具備し、前記光反射体の光反射面の少なくとも一部が本発明の光反射体で構成されている半導体発光装置も、本発明の対象である。
【実施例】
【００３５】
以下、実施例および比較例を挙げて、本発明をより具体的に説明するが、本発明は下記の実施例に限定されるものではない。
なお、実施例において、試料の調製及び物性の分析に用いた装置及び条件は、以下のとおりである。【００３６】
（１）樹脂混練
装置：（株）パーカーコーポレーション製  二軸押出機  ＨＫ−２５Ｄ（スクリュー径；φ２５ｍｍ、Ｌ／Ｄ；４１、同方向回転）
回転数：２００ｒｐｍ
混練温度：２３０℃
（２）射出成形
装置：住友重機械工業（株）製  ＳＥ１８ＤＵＺ
シリンダ温度：２８０℃
金型温度：６０℃
（３）オーブン
装置：アドバンテック東洋（株）製  真空定温乾燥器  ＤＲＶ４２２ＤＣ
（４）耐熱耐光性試験
装置：シグマ光機（株）製  光照射システム
ＬＥＤ光源：ウシオオプトセミコンダクター（株）製  ＥＰＩＴＥＸ（登録商標）Ｌ４２０−６６−６０−１１０（ピーク波長４２０ｎｍ）
（５）平均粒子径
装置：Ｍａｌｖｅｒｎ  Ｉｎｓｔｒｕｍｅｎｔｓ社製  レーザー回折式粒度分布測定機Ｍａｓｔｅｒｓｉｚｅｒ  ２０００
（６）光反射率
装置：（株）島津製作所製  紫外可視近赤外分光光度計  ＵＶ−３６００
測定波長：３００〜８００ｎｍ
（７）測色
装置：コニカミノルタジャパン（株）製  分光測色計  ＣＭ−３７００Ａ【００３７】
また、略記号は以下の意味を表す。
ＰＭＰ：ポリメチルペンテン［三井化学（株）製  ＴＰＸ（登録商標）ＲＴ−１８］
ＣＥＬ：３，４−エポキシシクロヘキサンカルボン酸（３，４−エポキシシクロヘキシル）メチル［（株）ダイセル製  セロキサイド２０２１Ｐ］
ＭＨ７００：４−メチルヘキサヒドロ無水フタル酸／ヘキサヒドロ無水フタル酸混合物（モル比７０：３０）［新日本理化（株）製  リカシッド（登録商標）ＭＨ−７００］
ＰＸ４ＥＴ：テトラブチルホスホニウムＯ，Ｏ−ジエチルホスホロジチオエート［日本化学工業（株）製  ヒシコーリン（登録商標）ＰＸ−４ＥＴ］【００３８】
［参考例１］アンメリンの製造
従来公知の方法により、メラミン［日産化学工業（株）製］を硫酸によって加水分解した後、得られた結晶に含まれる不純物を水洗することで、アンメリンを白色粉体として得た。水中に分散させて測定した、得られた粉体の平均粒子径は、１０μｍであった。【００３９】
［実施例１、比較例１，２］
二軸押出機メインホッパより予め１００℃で１２時間加熱乾燥したＰＭＰ４．０ｋｇを、Ｃ３サイドフィーダより表１に記載のフィラー（参考例１で製造したアンメリン、酸化チタン［石原産業（株）製  ＴＩＰＡＱＵＥ（登録商標）ＣＲ−９０］又は硫酸バリウム［国産化学（株）製］）１．８ｋｇをそれぞれ投入し、混練することで光反射材組成物を調製した（トルク４２〜５２Ｎ・ｍ）。
各組成物を射出成形し、４０ｍｍ×４０ｍｍ×厚さ２ｍｍの光反射体試験片を作製した。
得られた各試験片の光反射率を測定した。結果を表１及び図１に併せて示す。【００４０】
［実施例２，３、比較例３］
ＣＥＬ１００質量部に、硬化剤としてＭＨ７００  １３１質量部（ＣＥＬのエポキシ基と等モル量）、硬化促進剤としてＰＸ４ＥＴ１質量部、及び表１に記載のフィラー（参考例１で製造したアンメリン、又は酸化チタン［石原産業（株）製  ＴＩＰＡＱＵＥ（登録商標）ＣＲ−９０］）を表１に記載の量加えた。この混合物を、減圧下、室温（およそ２３℃）で１時間撹拌することで脱泡し、光反射材組成物を調製した。
各組成物を、厚さ３ｍｍのコの字型のシリコーンゴム製スペーサーと共に、予めオプツール（登録商標）ＤＳＸ［ダイキン工業（株）製］で離形処理したガラス基板２枚で挟み込んだ。これを、１００℃のオーブンで２時間加熱（予備硬化）し、その後１５０℃まで昇温して５時間加熱（本硬化）した。徐冷した後、ガラス基板を取り去り、厚さ３ｍｍの各硬化物を得た。この硬化物を４０ｍｍ×２０ｍｍの矩形に切り出し、４０ｍｍ×２０ｍｍ×厚さ３ｍｍの光反射体試験片を作製した。
得られた各試験片の光反射率を測定した。結果を表１及び図２に併せて示す。【００４１】
【表１】
2017110755.tif 000002
【００４２】
表１及び図１、２に示すように、本発明のアンメリンを配合した光反射材組成物から得られた光反射体（実施例１〜３）は、酸化チタンを配合した光反射体（比較例１，３）、及び硫酸バリウムを配合した光反射体（比較例２）と比較して、波長４００ｎｍ以下の光反射率が極めて高いことが確認された。【００４３】
［実施例４，５、比較例４］
実施例２，３、及び比較例３で作製した光反射体試験片に、１４０℃で、波長４２０ｎｍ、強度６ｍＷ／ｃｍ２の光を、２４時間及び７１時間照射した際の色（ＣＩＥ  Ｌ＊ａ＊ｂ＊表色系）を測定し、耐熱耐光性を評価した。結果を表２に併せて示す。【００４４】
【表２】
2017110755.tif 000003
【００４５】
表２に示すように、本発明の光反射材組成物から得られた光反射体（実施例４，５）は、高温で４２０ｎｍといった短波長の光に対して安定であり、Ｌ＊、ａ＊、ｂ＊ともにほとんど変化しないことが確認された。一方、酸化チタンを配合した光反射体（比較例４）では、光の照射によりｂ*が増加すること、すなわち黄色味が増し変色することが確認された。
【産業上の利用可能性】
【００４６】
以上から、本発明の光反射材組成物は、可視光領域だけでなく紫外光領域の光をも反射する半導体発光装置用の光反射材として好適に使用できる。
【図１】
2017110755.tif 000004
【図２】
2017110755.tif 000005
【国際調査報告】
2017110755.tif 000006
2017110755.tif 000007
2017110755.tif 000008
2017110755.tif 000009